(57)【特許請求の範囲】
【請求項１】
基材フィルムの片面若しくは両面に、
アンカーコート層と、
金属又は金属酸化物よりなる蒸着層と、
アクリル系樹脂による粘着層、もしくはウレタン系樹脂又はポリエステルウレタン系樹脂の何れかもしくは双方による接着層と、
を積層してなる金属光沢を備えた成型用シートであって、
前記アンカーコート層が透明樹脂であり、なおかつ前記透明樹脂が、ウレタン系樹脂とケトン系樹脂を混合したものにイソシアネートを添加したものを２液硬化性樹脂としてなるものであること、
を特徴とする、金属光沢を備えた成型用シート。
【請求項２】
基材フィルムの片面若しくは両面に、
アンカーコート層と、
金属又は金属酸化物よりなる蒸着層と、
アクリル系樹脂による粘着層、もしくはウレタン系樹脂又はポリエステルウレタン系樹脂の何れかもしくは双方による接着層と、
を積層してなる金属光沢を備えた成型用シートであって、
前記アンカーコート層が透明樹脂であり、なおかつ前記透明樹脂が、ポリエステル系樹脂とケトン系樹脂を混合したものにイソシアネートを添加したものを２液硬化性樹脂としてなるものであること、
を特徴とする、金属光沢を備えた成型用シート。
【請求項３】
請求項１又は請求項２に記載の成型用シートにおいて、
前記蒸着層が、インジウム、スズ、又はアルミニウム、の何れか若しくは複数により形成されてなること、
を特徴とする、金属光沢を備えた成型用シート。
【請求項４】
請求項１ないし請求項３の何れか１項に記載の成型用シートにおいて、
１５６．６℃以上の高温に１分以上曝されても白化しないこと、
を特徴とする、金属光沢を備えた成型用シート。
【発明の詳細な説明】
【技術分野】
【０００１】
本発明は、成型用シート及び該シートを用いて得られる成型品に関するものであって、具体的には、いわゆる深絞りの形状を備えた成型品にも対応できる金属光沢を備えた成型用シート及びこれを用いて得られる成型品に関する。
【背景技術】
【０００２】
樹脂成型品を装飾するために、その表面に金属光沢を付与することが行われているが、従来その手法として、成型品の表面に直接金属メッキを施すことが行われている。しかし直接メッキを行うとメッキをした膜の厚みの分だけ全体の厚みが分厚くなり、またメッキ膜を保護するためのオーバーコート層を設けなければならない等のように工程が増え、そのために製造コストがかかってしまうこと、さらにメッキ及びメッキ後の塗装に用いる溶液を廃液として処理する際に環境問題が生じる、等の問題があった。また単純な板状の成型品であればメッキも容易に行えるが、立体形状を有する場合、その表面に均一なメッキ膜を直接施すことは大変困難であった。
【０００３】
その他の樹脂成型品表面に金属光沢を付与する手法として、金属光沢を有するシートを用いたインサート法により成型品に金属光沢を付与する手法がある。このインサート法で用いる金属光沢を備えたシートとは一般的には基材フィルムの表面に金属光沢を備えた金属蒸着層が積層されてなる、いわゆる金属蒸着シートと称されるものである。この金属蒸着シートを樹脂成型品を成型する金型内にあらかじめ備えておき、そして金属蒸着シートを備えた金型をそのまま用いて樹脂成型を行えば、得られた樹脂成型品には金属蒸着シートが貼着された状態のものとなり、その結果得られる成型品の表面に金属光沢が付与されるのである。
【０００４】
しかしこのような製法に用いられていた従来の金属蒸着シートでは、立体形状が複雑であったり深みがあった場合には、必ずしも美麗に貼着が出来ていたわけではなかった。つまり樹脂成型を実行する際に、その立体形状が複雑であったり深みがあったりする場合、断面視直線状の箇所については美麗にシートの貼着ができるものの、断面視曲線状となった箇所では、特にその曲線の曲り方が急であったり、より鋭角的もしくは鋭角である箇所では、貼着されたシートの金属蒸着シートの金属蒸着層にクラックが生じてしまい、美麗な金属光沢を得ることが出来なかった。これは、曲り方が急であったり鋭角的であったりするために、その箇所における金属蒸着層の伸び方が不十分であるために生じてしまうのである。
【０００５】
そこで、このようなクラックが生じないようにすることを可能としたシートとして、例えば、特許文献１に記載のように、柔軟性を有する基材フィルム上に、柔軟な透明樹脂アンカー層と、インジウムからなる層とが形成され、成型温度において元の面積に対して１３０％以上に延伸可能である、シートが提案されている。
【先行技術文献】
【特許文献】
【０００６】
【特許文献１】特開２００７−２７００６９号公報
【発明の概要】
【発明が解決しようとする課題】
【０００７】
この特許文献１に記載のシートであれば、基材フィルム及び蒸着金属層であるインジウム層が、樹脂成型品を得るための金型の形状に追従することが可能であるため、インジウム層がマイクロクラックを生じてしまう、という問題を解消することが出来る。
【０００８】
しかし、柔軟性があるとされる基材フィルムにインジウムを積層した場合、通常これらの層間密着性は低いため層間剥離が生じてしまいやすく問題である。
【０００９】
またそれ以上に特許文献１に記載された構成では、熱成型時の熱負荷に柔軟な透明樹脂アンカー層が耐えられず白化してしまう現象が生じる、という重篤な問題が生じてしまう。特にこのシートを厚み１〜５ｍｍの樹脂板に貼り合わせてから真空成型や熱プレス成型などでシャープな形状を得る場合には、通常１５０〜１８０℃の熱負荷がかかり、柔軟性を有する基体シートや柔軟な透明樹脂アンカー層がその高熱に耐えられずインジウム層の白化現象等美観を損ねる現象が生じてしまう。
【００１０】
さらに特許文献１に記載されたような基材をそのまま利用すれば耐溶媒性が悪いため、インサート法の前工程で実施されるラミネート工程で使用するラミネート用接着剤により蒸着層が白化してしまう現象が生じてしまい、必ずしも樹脂成型品に金属光沢を与えるための転写材としては充分なものではなかった。
【００１１】
そこで本発明はこのような問題点に鑑みて為されたものであり、その目的は、深絞りがなされた金型を用いる樹脂成型品を例えばインサート法や、さらには真空成型法などによる製造方法を実施する際に用いても、金属光沢部分に白化などが生じることなく、樹脂成型品の表面に均一に美麗な金属光沢を付与することを可能とした、成型用シート及びこれを用いた成型品を提供することである。
【課題を解決するための手段】
【００１２】
上記課題を解決するため、本願発明の請求項１に記載の発明は、基材フィルムの片面若しくは両面に、アンカーコート層と、金属又は金属酸化物よりなる蒸着層と、アクリル系樹脂による粘着層、もしくはウレタン系樹脂又はポリエステルウレタン系樹脂の何れかもしくは双方による接着層と、を積層してなる金属光沢を備えた成型用シートであって、前記アンカーコート層が透明樹脂であり、なおかつ前記透明樹脂が、ウレタン系樹脂とケトン系樹脂を混合したものにイソシアネートを添加したものを２液硬化性樹脂としてなるものであること、を特徴とする。
【００１３】
本願発明の請求項２に記載の発明は、基材フィルムの片面若しくは両面に、アンカーコート層と、金属又は金属酸化物よりなる蒸着層と、アクリル系樹脂による粘着層、もしくはウレタン系樹脂又はポリエステルウレタン系樹脂の何れかもしくは双方による接着層と、を積層してなる金属光沢を備えた成型用シートであって、前記アンカーコート層が透明樹脂であり、なおかつ前記透明樹脂が、ポリエステル系樹脂とケトン系樹脂を混合したものにイソシアネートを添加したものを２液硬化性樹脂としてなるものであること、を特徴とする。
【００１４】
本願発明の請求項３に記載の発明は、請求項１又は請求項２に記載の成型用シートにおいて、前記蒸着層が、インジウム、スズ、又はアルミニウム、の何れか若しくは複数により形成されてなること、を特徴とする。
【００１５】
本願発明の請求項４に記載の発明は、請求項１ないし請求項３の何れか１項に記載の成型用シートにおいて、１５６．６℃以上の高温に１分以上曝されても白化しないこと、を特徴とする。
【発明の効果】
【００１８】
以上のように、本願発明に係る成型用シートであれば、該成型用シートにおける粘着層又は接着層にアクリル系樹脂、ウレタン系樹脂又はポリエステルウレタン系樹脂を、また同時にアンカーコート層としてウレタン系樹脂とケトン系樹脂を混合したものにイソシアネートを添加したものを２液硬化性樹脂としてなるもの、あるいはポリエステル系樹脂とケトン系樹脂を混合したものにイソシアネートを添加したものを２液硬化性樹脂としてなるもの、を用いたことにより、該成型用シートを例えばインサート樹脂成型法に用いても該成型用シートが白化してしまい完成品の美観を損ねる、という現象を防止できるようになる、といった大変好適な成型用シートを得ることができる。
【発明を実施するための形態】
【００１９】
以下、本願発明の実施の形態について説明する。尚、ここで示す実施の形態はあくまでも一例であって、必ずもこの実施の形態に限定されるものではない。
【００２０】
（実施の形態１）
本願発明に係る成型用シート（以下、単に「金属光沢シート」とも言う。）について第１の実施の形態として説明する。
【００２１】
本実施の形態における金属光沢シートは以下の構成よりなる。即ち、基材フィルム／アンカーコート層／蒸着層という構成の積層体の蒸着層側のさらに表面に、アクリル系樹脂による粘着層、もしくはウレタン系樹脂又はポリエステルウレタン系樹脂の何れかもしくは双方による接着層と、を積層してなる構成よりなる。そして本実施の形態においてアンカーコート層は透明樹脂であり、なおかつ透明樹脂が、ウレタン系樹脂とケトン系樹脂を混合したものにイソシアネートを添加したものを２液硬化性樹脂としてなるもの、又はポリエステル系樹脂とケトン系樹脂を混合したものにイソシアネートを添加したものを２液硬化性樹脂としてなるもの、であること、とした。
【００２２】
以下、順に説明する。
本実施の形態にかかる基材となる基材フィルムは、ある程度の力が加えられても容易に破断しないフィルムであることが望ましく、例えばアクリル系フィルムやポリカーボネート系フィルム、ウレタン系フィルムであればよい。
【００２３】
さらには、ポリエステル系フィルム、ポリオレフィン系フィルム、ポリ塩化ビニル系フィルム、延伸性を向上させた各種変性ポリエチレンテレフタレートフィルム、またはアクリルとポリカーボネートの二層共押しフィルム等の異種二層共押しフィルムを選択することも考えられる。
【００２４】
これらのフィルムであれば、断面視で急な曲線を描くような箇所、樹脂成型品を得るための金型であればいわゆる深絞り形状を備えたものの断面視曲線部分、などにあてがわれても、フィルム自体に柔軟性や追従性があるので、その箇所の形状にもきちんと沿わせることが出来るので、これらを用いることが好適なのである。尚、このフィルムの厚みは上記目的を逸することが無い範囲であれば適宜好ましい厚みのものを用いればよい。
【００２５】
本実施の形態に係る金属光沢シートのアンカーコート層は前述の通り、透明樹脂であって、ウレタン系樹脂とケトン系樹脂を混合したものにイソシアネートを添加したものを２液硬化性樹脂としてなるもの、又はポリエステル系樹脂とケトン系樹脂を混合したものにイソシアネートを添加したものを２液硬化性樹脂としてなるもの、を用いることとする。ここではまずウレタン系樹脂とケトン系樹脂とを混合したものにイソシアネート基を添加した場合につき説明を続ける。
【００２６】
ウレタン系樹脂を選択するのは、後述の金属層との密着性を向上させるためであり、ケトン系樹脂を選択するのは、後述の、本実施の形態に係る金属光沢シートを実際に使用する際の高温に耐える、即ち耐熱性を向上させるためである。ちなみにケトン系樹脂を単独で用いると耐熱性の向上という点において著しい効果を得られるが、金属層との密着性を同時に充分に得るには至らないため、ウレタン系樹脂と混合したものを用いているのである。
【００２７】
ケトン系樹脂及びウレタン系樹脂を選択する事に関し、さらに説明を続ける。
本実施の形態にかかる金属光沢シートは、後述の通り樹脂成型品を真空成型などの、樹脂を同時射出しない手法で成型して得る時にキャビティ内に装着して利用することを想定しているのであるが、成型時におけるラミネート工程で用いる接着剤により蒸着層が白化することがないように、接着剤などの溶剤を透過しないことが可能な部材で構成されていることが望ましいものであり、そこでウレタン系樹脂を用いれば蒸着層の白化を防止出来るので、ここではウレタン系樹脂を選択するのである。
【００２８】
しかしウレタン系樹脂だけであると蒸着層の白化は防止出来るが、後述の金属又は金属酸化物よりなる蒸着層と基材フィルムとの密着性は確保できるものの、高温高圧に耐えるには最低限の所望のレベルにまでしか到達していない。そこで本実施の形態ではさらに高温高圧に耐えられるようにするためにウレタン系樹脂にケトン系樹脂を混合させることとしたのである。  
【００２９】
ケトン系樹脂を混合させることで、高温高圧にアンカーコート層が耐えられるように、ケトン系樹脂を本実施の形態では選択するのである。
【００３０】
さらに詳しく述べると、かかる成型作業時の高温高圧により、従来の同様の目的をもって利用される金属光沢を呈するフィルムを利用した場合、かかるフィルムを構成するアンカーコート層が高温高圧のせいで必要以上に軟化してしまい、その表面にさらに積層されている金属光沢を呈する層である蒸着層の位置がずれてしまう、即ち固定されなくなり、又は剥離してしまい、または平坦な膜が荒れてしまうことで白化するなど、結果として所望の金属光沢を樹脂成型品に付与できない、即ち欠陥品となってしまう、という事態が生じやすかった。
【００３１】
そこで本実施の形態ではアンカーコート層が高温高圧に曝されても必要最小限にしか軟化せず、その結果金属光沢シート全体としても、高温高圧に曝される以前の状態を真空成型を実施している最中でも維持出来る、即ち基材フィルムから蒸着層が剥離しない、又は位置ずれをしない、という目的を達する為に、ケトン系樹脂を用いるのである。つまりケトン系樹脂は蒸着層及び基材フィルムとの層間密着力を向上させる、という作用効果を奏するのである。
【００３２】
更に述べると、本実施の形態におけるアンカーコート層は、これら２種類の樹脂を混合させたものに、さらにイソシアネートを添加し、２液硬化性樹脂として使用するものである。そうすることにより、より一層耐熱性と耐溶剤性とを良好なものとすることができるようになるのである。
【００３３】
尚、ここではウレタン系樹脂を選択することとして説明をしたが、これがポリエステル系樹脂であっても同様の作用効果が得られるものであることを付言しておき、その詳述については省略することとする。
【００３４】
また、これをポリエステル系樹脂にイソシアネートを添加したものを２液硬化性樹脂としてなるものとした場合も考えられるが、これについては以下の通りである。
【００３５】
この組み合わせでは前述したケトン系樹脂もウレタン系樹脂も用いないため、一見、前述した作用効果を得られないように見えるが、実際にはポリエステル系樹脂の持つ水酸基とイソシアネート基とが反応することによりウレタン化合物が生成され、その結果前述したウレタン系樹脂による作用効果と同様の作用効果が得られるのである。またかかる反応が生じる前のポリエステル系樹脂は低分子量であり耐熱性も十分なものとは言えないが、イソシアネート基による三次元架橋反応により、耐熱性向上という作用効果も得られる。
【００３６】
次に基材フィルムへのアンカーコート層の積層方法について簡単に説明する。本実施の形態ではグラビアコート法やリバースコート法、等の従来公知の手法であれば特にこれを制限するものではなく、自由であって構わないものとする。またアンカーコート層の厚みとしては、アンカーコート層の厚みは０．３μｍ以上１５μｍ以下、望ましくは０．５μｍ以上１０μｍ以下であること、が好適である。これらの範囲内の厚みとしておけば、層間密着力や耐溶剤性の観点で所望のレベルを満たし、かつ本実施の形態にかかる金属光沢シートを用いてなる樹脂成型品における成型性も損なわれることがないのである。
【００３７】
またアンカーコート層を積層する前に基材プラスチックフィルム表面に、例えばプラズマ処理などの何らかの表面処理を前処理として施してもよいが、これについてもここでは特に詳述はしない。
【００３８】
アンカーコート層を形成したら、その表面に金属又は金属酸化物による蒸着層を積層する。ここで、蒸着層が、インジウム、スズ、又はアルミニウム、の何れか若しくは複数により形成されることが望ましいが、これらの物質であれば前述したように、断面視で急な曲線を描くような箇所、樹脂成型品を得るための金型であれば、つまり深絞り形状を備えたものの断面視曲線部分などに対して、インサート成型時にあてがわれても、フィルム自体に柔軟性や追従性があるので、その箇所の形状にもきちんと沿わせることが出来るので、これらを蒸着層として積層することが好適なのである。尚、この目的を逸することが無いのであれば、必ずしもこれらの物質に限定されるものではない。
【００３９】
この蒸着層は、例えば真空蒸着法やエレクトロンビーム蒸着法、等の公知の手法により積層されればよく、またその厚みは目的に応じて自在に設定すればよいが、あまり薄すぎれば肝心の金属光沢が薄まり、または消失してしまい、厚すぎれば深い曲げの部分でクラックが生じやすくなる可能性があるので、実際に本実施の形態に係る金属光沢シートを用いた時にこれらの症状が発生しない程度の厚みとすることが大切である。
【００４０】
そして最後に、最表面にアクリル系樹脂による粘着層又はウレタン系樹脂ないしはポリエステルウレタン系樹脂の何れか又は双方による接着層を積層してなる。これらを積層する手法としては従来公知のいわゆるウェットコーティング法と称される手法であってよい。本実施の形態では、粘着層としてアクリル系樹脂をグラビアコーティング法により積層したものとする。
【００４１】
このようにして得られた金属光沢シートを、立体的で深絞り形状を有する樹脂成型品の真空成型時に用いると、断面視で急な曲線を描く部分や深く絞り込まれた箇所、断面視で鋭角的又は鋭角に曲がった箇所などであっても、基材となるプラスチックフィルム及び積層された蒸着層は充分にその箇所の形状に追従しており、また実際に製造する時まで不用意に層間剥離を生じず、ラミネート時に接着剤を用いてもこの接着剤が浸透することもないので、得られた樹脂成型品の表面には、あたかも均一で薄い膜厚になるように金属メッキが施されたかのような外観が与えられる。つまり、従来のように深い絞り箇所などで不用意なクラックが発生しておらず、美麗な金属光沢を備えた樹脂成型品が得られるのである。当然、前述の通りアンカーコート層が原因による白化現象の発生も抑制できる。
【００４２】
尚、この際金属光沢シートを貼着する相手は厚さが１〜５ｍｍの樹脂板であり、より具体的にはＡＢＳ板、アクリル板、ＰＣ板、ＭＳ板、ＰＥＴ−Ｇ板、などであるが、ここではこれ以上の詳述は省略する。
【００４３】
また以上説明した金属光沢シートは全ての積層物が基材フィルムの片側表面にのみ積層されている構成を想定したものであったが、当然両面に積層された形態であっても構わないことを断っておく。
【００４４】
尚、さらなる詳述は省略するが、例えば以上説明したアンカーコート層として用いる透明樹脂として、紫外線硬化型樹脂であるポリウレタンアクリレートを用いることも考えられ、さらには、アンカーコート層として用いる透明樹脂として、アクリル系樹脂、ウレタン系樹脂、アクリルウレタン系樹脂、ポリエステル系樹脂、ケトン系樹脂、又はエポキシ系樹脂のいずれか単独又は複合を混合してなるもの、を用いることも可能性として考えられることをここで述べておく。
【実施例】
【００４５】
本願発明をさらに説明するため、実施例を以下に示す。
ここでは３つの実施例、２つの比較例を準備し、それらにつき評価をした。
これら５つの事例として準備した成型用シートは、アンカーコート層を形成するために用いたアンカーコート樹脂組成物が異なるのみである。
【００４６】
具体的には後記の表１に示すように、ウレタン系樹脂とケトン系樹脂との混合物とイソシアネートとを用いてアンカーコート層を形成した＜実施例１＞、ウレタン系樹脂とイソシアネートとを用いてアンカーコート層を形成した＜比較例１＞、ポリエステル系樹脂とケトン系樹脂との混合物とイソシアネートとを用いてアンカーコート層を形成した＜実施例２＞、ウレタン系樹脂を用いてアンカーコート層を形成した＜比較例２＞、そしてポリエステル系樹脂とイソシアネートとを用いてアンカーコート層を形成した＜実施例３＞、の５種類である。これら５つのサンプル作成に用いた基材フィルムは全て厚さ７５μｍのアクリルフィルムとした。
【００４７】
（実施例１）
（１）  アンカーコート層に用いる樹脂組成物として次のものを用意した。
・  ウレタン系樹脂とケトン系樹脂の混合物  ５重量部
これに以下の組成からなる溶剤を加え、樹脂組成物を用意した。
・  イソシアネート  １０重量部
・  酢酸ブチル  ４５重量部
・  酢酸エチル  １５重量部
・  メチルエチルケトン  １５重量部
・  シクロヘキサノン  １０重量部
（２）  このようにして得られた樹脂組成物を基剤フィルム表面に、乾燥後の厚さが１μｍとなるように塗工し、ついでそれを１００℃で１分乾燥させ、アンカーコート層とした。
（３）  さらにその表面にインジウムを用いた蒸着層を真空蒸着法により形成した。インジウムによる蒸着層の厚みは５００オングストロームとした。得られたサンプル１−１は後述のテストＡ（密着力評価）に用いた。
尚、本実施例１及び後述の各実施例及び比較例における真空蒸着を行う際の諸条件はすべてのサンプルに対して同一の条件で行ったものであり、ここでは詳述を省略する。
（４）  次にサンプル１−１におけるインジウムを用いた蒸着層のさらに表面に粘着剤層を積層し、さらにその表面に厚さ２８０μｍのＡＢＳシートを貼着して次のサンプル１−２を得た。得られたサンプル１−２は後述のテストＢ（耐久性評価）に用いた。
（５）  サンプル１−２とは別に、サンプル１−１におけるインジウムを用いた蒸着層のさらに表面に厚さ５ｍｍのＡＢＳ板を貼着して次のサンプル１−３を得た。得られたサンプル１−３は後述のテストＣ（成型性評価）に用いた。
【００４８】
（実施例２）
（１）  アンカーコート層に用いる樹脂組成物として次のものを用意した。
・  ポリエステル系樹脂とケトン系樹脂の混合物  ５重量部
これに以下の組成からなる溶剤を加え、樹脂組成物を用意した。
・  イソシアネート  １０重量部
・  酢酸ブチル  ４５重量部
・  酢酸エチル  １５重量部
・  メチルエチルケトン  １５重量部
・  シクロヘキサノン  １０重量部
（２）  このようにして得られた樹脂組成物を基剤フィルム表面に、乾燥後の厚さが１μｍとなるように塗工し、ついでそれを１００℃で１分乾燥させ、アンカーコート層とした。
（３）  さらにその表面にインジウムを用いた蒸着層を真空蒸着法により形成した。インジウムによる蒸着層の厚みは５００オングストロームとした。得られたサンプル２−１は後述のテストＡ（密着力評価）に用いた。
尚、本実施例１及び後述の各実施例及び比較例における真空蒸着を行う際の諸条件はすべてのサンプルに対して同一の条件で行ったものであり、ここでは詳述を省略する。
（４）  次にサンプル２−１におけるインジウムを用いた蒸着層のさらに表面に粘着剤層を積層し、さらにその表面に厚さ２８０μｍのＡＢＳシートを貼着して次のサンプル２−２を得た。得られたサンプル２−２は後述のテストＢ（耐久性評価）に用いた。
（５）  サンプル２−２とは別に、サンプル２−１におけるインジウムを用いた蒸着層のさらに表面に厚さ５ｍｍのＡＢＳ板を貼着して次のサンプル２−３を得た。得られたサンプル２−３は後述のテストＣ（成型性評価）に用いた。
【００４９】
（実施例３）
実施例３におけるアンカーコート層に用いる樹脂組成物として次のものを用意した。
・  ポリエステル系樹脂  ２０重量部
これに以下の組成からなる溶剤を加え、樹脂組成物を用意した。
・  イソシアネート  １０重量部
・  酢酸ブチル  ３０重量部
・  酢酸エチル  ３０重量部
・  シクロヘキサノン  １０重量部
これを用いて実施例１と同様に３つのサンプル（３−１、３−２、３−３）を得た。
【００５０】
（比較例１）
比較例１におけるアンカーコート層に用いる樹脂組成物として次のものを用意した。
・  ウレタン系樹脂  ５重量部
これに以下の組成からなる溶剤を加え、樹脂組成物を用意した。
・  イソシアネート  １０重量部
・  酢酸ブチル  ４５重量部
・  酢酸エチル  １５重量部
・  メチルエチルケトン  １５重量部
・  シクロヘキサノン  １０重量部
これを用いて実施例１と同様に３つのサンプル（４−１、４−２、４−３）を得た。
【００５１】
（比較例２）
比較例２におけるアンカーコート層に用いる樹脂組成物として次のものを用意した。
・  ウレタン系樹脂  ２０重量部
これに以下の組成からなる溶剤を加え、樹脂組成物を用意した。
・  酢酸ブチル  ４５重量部
・  酢酸エチル  １５重量部
・  メチルエチルケトン  １０重量部
・  シクロヘキサノン  １０重量部
これを用いて実施例１と同様に３つのサンプル（５−１、５−２、５−３）を得た。
【００５２】
以上得られた各サンプルに対し、以下の実験を行った。
＜試験Ａ：初期物性評価＞（サンプル１−１、２−１、３−１、４−１、５−１）
・  各サンプルに対し碁盤目剥離試験を行った。
・  各サンプルに対しピール強度試験を行った。その際剥離界面を観察した。
＜試験Ｂ：耐久性試験＞（サンプル１−２、２−２、３−２、４−２、５−２）
・  各サンプルに対し温水浸漬試験（４０℃の水に２４時間浸漬させる）を行った。
・  各サンプルに対し耐熱試験（９０℃の環境下で２４０時間晒す）を行った。
・  各サンプルに対し耐湿熱試験（６０℃・湿度９５％の環境下で２４０時間晒す）を行った。
＜試験Ｃ：成型性評価＞（サンプル１−３、２−３、３−３、４−３、５−３）
・  各サンプルを用いて真空成型を行った。
・  成型時においてサンプルを１６０℃の環境に１分曝した。
【００５３】
結果につき以下に示す。
【表１】
0005809768.tif 000002
【００５４】
試験Ａに対し、実施例１、２、３、及び比較例１のサンプルはいずれも碁盤目剥離試験で１００／１００という値を示し、またピール強度試験でもいずれも４００ｇｆ／１５ｍｍ以上という優れた値を示している。このことよりこれらのサンプル、即ち本願発明にかかるものであればアンカーコート層とインジウム蒸着層との密着強度は必要十分なものであることがわかる。一方、比較例２では碁盤目剥離試験の値は１００／１００と良好な結果を示しているが、ピール強度試験の値は１５０ｇｆ／１５ｍｍを下回っていることより、アンカーコート層とインジウム蒸着層との間の密着力は強くなく、即ちこの部分で容易に剥離することがわかる。
【００５５】
試験Ｂに対し、実施例１、２、３のサンプルは、温水浸漬試験、耐熱試験、耐湿熱試験、いずれにおいても試験前と試験後との外観に変化は生じていないが、比較例１、２のサンプルでは温水浸漬試験にあっては外観変化は生じていないものの、耐熱試験では一部白化が生じ、耐湿熱試験では全面白化という現象が観測されている。
【００５６】
試験Ｃに対し、実施例１、２、３及び比較例１のサンプルは真空成型実施後の外観に変化は認められず良好な状態を維持しているが、比較例２のサンプルは白化が観測されている。
【００５７】
以上３つの試験結果より、本願発明にかかる実施例１、２、３では密着性、耐久性が良好なものであり、成型性にも優れたものを得られる一方で、比較例１、２では密着性、耐久性、成型性のいずれか１つ以上が不良であり、即ち実際に使用するに際しては何らかの問題を生じてしまうだろうことが想像される。
【００５８】
以上の通り、アンカーコート層の樹脂組成にウレタン系樹脂とケトン系樹脂との混合物とイソシアネートを用いた場合、又はポリエステル系樹脂とケトン系樹脂との混合物とイソシアネートを用いた場合、又はポリエステル系樹脂とイソシアネートを用いた場合、アクリルフィルム並びにインジウム蒸着層に対する十分な密着性を得ることが出来、なおかつ優れた耐久性、成型性を備えた成型用シートを得られることがわかる。
【産業上の利用可能性】
【００５９】
本願発明にかかる成型用シートであれば、優れた可撓性を有すると同時に、アンカーコート層として用いる透明樹脂を選択することにより、成型時の高熱による成型用シートの白化現象を抑制できるので、従来品に比して製造時の収率を著しく向上させることが出来るようになる。
【要約】
【課題】  深絞りがなされた金型を用いる樹脂成型品を例えばインサート法や、さらには真空成型法などによる製造方法を実施する際に用いても、金属光沢部分に白化などが生じることなく、樹脂成型品の表面に均一に美麗な金属光沢を付与することを可能とした、成型用シート及びこれを用いた成型品を提供する。
【解決手段】  基材フィルムの片面若しくは両面に、アンカーコート層と、金属又は金属酸化物よりなる蒸着層と、アクリル系樹脂による粘着層、もしくはウレタン系樹脂又はポリエステルウレタン系樹脂の何れかもしくは双方による接着層と、を積層してなる金属光沢を備えた成型用シートとした。
【選択図】  なし